(57)【要約】【課題】優れた表面平滑性を有し、その表面平滑性に部分的なバラつきが少なく、かつ原料粒子の脱落のない多孔質積層体、該多孔質積層体を含む吸着緩衝材、及び該吸着緩衝材を用いた吸着方法を提供することを目的とする。【解決手段】樹脂多孔体（ａ）を有し、  該樹脂多孔体（ａ）の少なくとも片面に、通気性を有し、表面粗さ（Ｒａ）が０．１〜２０μｍであるシート（ｂ）が積層されている、  多孔質積層体。【選択図】なし【特許請求の範囲】
【請求項１】
樹脂多孔体（ａ）を有し、
該樹脂多孔体（ａ）の少なくとも片面に、通気性を有し、表面粗さ（Ｒａ）が０．１〜２０μｍであるシート（ｂ）が積層されている、
多孔質積層体。
【請求項２】
前記樹脂多孔体（ａ）が、ポリオレフィン系樹脂を含む、請求項１に記載の多孔質積層体。
【請求項３】
前記ポリオレフィン系樹脂が、ポリエチレンを含む、請求項２に記載の多孔質積層体。
【請求項４】
前記ポリエチレンの密度が、８９０〜９７０ｋｇ／ｍ3である、請求項３に記載の多孔質積層体。
【請求項５】
前記樹脂多孔体（ａ）が、樹脂粉末の焼結成形体を含む、請求項１〜４のいずれか１項に記載の多孔質積層体。
【請求項６】
前記シート（ｂ）が、織布、不織布、又は細孔シートのいずれかである、請求項１〜５のいずれか１項に記載の多孔質積層体。
【請求項７】
前記シート（ｂ）の表面粗さ（Ｒａ）が、０．１〜１０μｍである、請求項１〜６のいずれか１項に記載の多孔質積層体。
【請求項８】
厚さが０．０６〜１５ｍｍである、請求項１〜７のいずれか１項に記載の多孔質積層体。
【請求項９】
曲げ弾性率が３０〜３０００ＭＰａであり、
通気量が０．３〜３０ｃｍ3／ｃｍ2／ｓである、請求項１〜８のいずれか１項に記載の多孔質積層体。
【請求項１０】
請求項１〜９のいずれか１項に記載の多孔質積層体を含む、吸着緩衝材。
【請求項１１】
請求項１０に記載の吸着緩衝材を用いて薄膜を吸着する、吸着方法。
【請求項１２】
薄膜がセラミックグリーンシートである、請求項１１に記載の吸着方法。
【発明の詳細な説明】
【技術分野】
【０００１】
本発明は、多孔質積層体、該多孔質積層体を含む吸着緩衝材、及び該吸着緩衝材を用いた吸着方法に関する。
【背景技術】
【０００２】
液晶用ガラス板や積層セラミックコンデンサ用のグリーンシート等、薄膜状、板状、又はフィルム状の物を固定又は搬送するための手段のひとつに、減圧吸引により上記薄膜等を吸着ステージ上に吸着固定又は吸着搬送する方法がある。その吸着ステージには、吸着面に吸着緩衝材として通気性を有する樹脂多孔体が装着される。これにより、被吸着部材に傷や接触痕が生じるのを防ぐことができる。このような樹脂多孔体としては、剛性やクッション性等の観点から、ポリエチレン粉末を焼結成形して得られる焼結成形体が用いられることがある。
【０００３】
近年、液晶や積層セラミックコンデンサは小型化及び高性能化が急激に進行しており、その原料であるガラス板やセラミックグリーンシートの薄型化が進んでいる。このため非常に精密な吸着固定又は吸着搬送を行う必要が生じている。したがって、減圧吸引での吸着ステージに装着する吸着緩衝材としても、優れた表面平滑性や強度剛性等が求められている。
【０００４】
このような、表面平滑性に優れる多孔質シートとして、少なくとも一方の面にプラスチックの微粒子を含み構成される粒子層を設けた多孔質シートが提案されている（例えば、特許文献１参照。）。また、強度剛性に優れ、吸引物の変形を防ぐ吸着固定板として、吸着孔を有する金属板あるいは樹脂板に網目スクリーンを添着させた吸着固定板の提案もなされている（例えば、特許文献２参照。）。
【先行技術文献】
【特許文献】
【０００５】
【特許文献１】特開２００６−２６９８１号公報
【特許文献２】特開平９−５７５６１号公報
【発明の概要】
【発明が解決しようとする課題】
【０００６】
液晶やセラミックコンデンサ等の精密部品では、異物の混入が極めて制限されている。そのため、製造工程で使用される各種部品にも異物を発生させないことが求められている。吸着固定や吸着搬送時に使用される吸着緩衝材として使用される樹脂粉末の焼結体にも、原料樹脂粉末の脱落がないこと等が求められている。
【０００７】
しかしながら、上記特許文献１に開示されている多孔質シートは、樹脂粉末の脱落については検討がなされていない。また、上記特許文献２に開示されているフィルム吸着保持治具は、表面平滑性に関する検討がなされていない。
【０００８】
さらには、吸着緩衝材には、表面平滑性の部分的なバラつきがないことも求められており、これらをすべて解決する技術が求められている。
【０００９】
本発明は、上記問題点に鑑みてなされたものであり、優れた表面平滑性を有し、その表面平滑性に部分的なバラつきが少なく、かつ原料粒子の脱落のない多孔質積層体、該多孔質積層体を含む吸着緩衝材、及び該吸着緩衝材を用いた吸着方法を提供することを目的とする。
【課題を解決するための手段】
【００１０】
本発明者らは、上記課題を解決するために鋭意検討を行った結果、樹脂多孔体の少なくとも片面に通気性を有し表面平滑性に優れたシートが積層された多孔質積層体であれば、上記課題を解決することができることを見出し、本発明を完成するに至った。
【００１１】
すなわち、本発明は以下の通りである。
〔１〕
樹脂多孔体（ａ）を有し、
該樹脂多孔体（ａ）の少なくとも片面に、通気性を有し、表面粗さ（Ｒａ）が０．１〜２０μｍであるシート（ｂ）が積層されている、
多孔質積層体。
〔２〕
前記樹脂多孔体（ａ）が、ポリオレフィン系樹脂を含む、前項〔１〕に記載の多孔質積層体。
〔３〕
前記ポリオレフィン系樹脂が、ポリエチレンを含む、前項〔２〕に記載の多孔質積層体。
〔４〕
前記ポリエチレンの密度が、８９０〜９７０ｋｇ／ｍ3である、前項〔３〕に記載の多孔質積層体。
〔５〕
前記樹脂多孔体（ａ）が、樹脂粉末の焼結成形体を含む、前項〔１〕〜〔４〕のいずれか１項に記載の多孔質積層体。
〔６〕
前記シート（ｂ）が、織布、不織布、又は細孔シートのいずれかである、前項〔１〕〜〔５〕のいずれか１項に記載の多孔質積層体。
〔７〕
前記シート（ｂ）の表面粗さ（Ｒａ）が、０．１〜１０μｍである、前項〔１〕〜〔６〕のいずれか１項に記載の多孔質積層体。
〔８〕
厚さが０．０６〜１５ｍｍである、前項〔１〕〜〔７〕のいずれか１項に記載の多孔質積層体。
〔９〕
曲げ弾性率が３０〜３０００ＭＰａであり、
通気量が０．３〜３０ｃｍ3／ｃｍ2／ｓである、前項〔１〕〜〔８〕のいずれか１項に記載の多孔質積層体。
〔１０〕
前項〔１〕〜〔９〕のいずれか１項に記載の多孔質積層体を含む、吸着緩衝材。
〔１１〕
前項〔１０〕に記載の吸着緩衝材を用いて薄膜を吸着する、吸着方法。
〔１２〕
薄膜がセラミックグリーンシートである、前項〔１１〕に記載の吸着方法。
【発明の効果】
【００１２】
本発明によれば、優れた表面平滑性を有し、その表面平滑性に部分的なバラつきが少なく、かつ原料粒子の脱落のない多孔質積層体、該多孔質積層体を含む吸着緩衝材、及び該吸着緩衝材を用いた吸着方法を提供することができる。
【発明を実施するための形態】
【００１３】
以下、本発明を実施するための形態（以下、「本実施形態」という。）について詳細に説明する。なお、本発明は、以下の本実施の形態に限定されるものではなく、その要旨の範囲内で種々変形して実施することができる。
【００１４】
〔多孔質積層体〕
本実施形態に係る多孔質積層体は、
樹脂多孔体（ａ）を有し、
該樹脂多孔体（ａ）の少なくとも片面に、通気性を有し、表面粗さ（Ｒａ）が０．１〜２０μｍであるシート（ｂ）が積層されている。
【００１５】
〔樹脂多孔体（ａ）〕
樹脂多孔体（ａ）を構成する樹脂としては、特に限定されないが、例えば、熱可塑性樹脂、又は熱硬化性樹脂が挙げられる。熱可塑性樹脂としては、特に限定されないが、具体的には、ポリオレフィン系樹脂、ポリエステル系樹脂、ポリアリレート、液晶ポリエステル、ポリ塩化ビニル、ポリビニルアルコール、エチレン酢酸ビニル、ポリスチレン、アクリロニトリル−ブタジエン−スチレン共重合体樹脂、アクリロニトリル−スチレン共重合体樹脂、ポリメチルメタクリレート、ポリアミド系樹脂、ポリアセタール、ポリカーボネート、フッ素系樹脂、ポリエーテルエーテルケトン、ポリエーテルサルホン、ポリフェニレンサルファイド等が挙げられる。
【００１６】
また、熱硬化性樹脂としては、特に限定されないが、具体的には、フェノール樹脂、ユリア樹脂、メラミン樹脂、アリル樹脂、エポキシ樹脂等が挙げられる。
【００１７】
これらの中でも、賦形性、二次加工性等の観点から熱可塑性樹脂が好ましい。さらに熱可塑性樹脂のなかでも、ポリエチレン、ポリプロピレンに代表されるポリオレフィン系樹脂がより好ましい。樹脂多孔体（ａ）がポリオレフィン系樹脂を含むことにより、より安価となり、耐薬品性及び加工性により優れ、素材の吸湿性及び吸水性がより低くなる傾向にある。このようなポリオレフィン系樹脂としては、特に限定されないが、具体的には、ポリエチレン等のエチレンの単独重合体、エチレンと、プロピレン、ブテン−１、ヘキセン−１、オクテン−１等の１種以上のα−オレフィンと、の共重合体、エチレンと、酢酸ビニル、アクリル酸、メタアクリル酸、アクリル酸エステル、メタアクリル酸エステル等と、の共重合体、プロピレンの単独重合体、及び、プロピレンと、エチレン、ブテン−１等の１種以上のα−オレフィンと、の共重合体等が挙げられる。
【００１８】
ポリオレフィン系樹脂の中でも、ポリエチレンが好ましい。ポリエチレンを用いることにより、より安価となり、焼結成形がより容易となり、成形後の加工性及び耐薬品性により優れ、素材自身の吸湿性及び吸水性がより低くなる等の傾向にある。
【００１９】
ポリエチレンの密度は、８９０〜９７０ｋｇ／ｍ3であることが好ましい。樹脂多孔体（ａ）に十分な剛性を持たせるという観点から、密度の下限は８９０ｋｇ／ｍ3が好ましく、９２０ｋｇ／ｍ3がより好ましく、９３０ｋｇ／ｍ3がさらに好ましく、９４０ｋｇ／ｍ3がよりさらに好ましい。また、取扱い性の容易さの観点から、密度の上限は９７０ｋｇ／ｍ3が好ましく、９６０ｋｇ／ｍ3がより好ましい。ここでポリエチレンの密度は、ＪＩＳ  Ｋ  ７１１２：１９９９に準拠し、密度勾配管法（２３℃）により測定して得ることができる。
【００２０】
またポリエチレンの粘度平均分子量は、１０００〜１０００００００が好ましく、１００００〜１０００００００がより好ましく、１０００００〜１０００００００がさらに好ましい。粘度平均分子量が上記範囲内であることにより、焼結成形時に空孔の形成を阻害する要因となる樹脂の流動がより少なくなり、かつ、隣り合う樹脂粒子の融着性により優れる傾向にある。粘度平均分子量は、例えば、以下に示す方法によって求めることができる。まず、ポリエチレンをデカリン（デカヒドロナフタレン）に溶解させ、濃度の異なる複数の溶液を作製する。それらの溶液を１３５℃の恒温槽で、ウベローデタイプの粘度計を用いて、それぞれの還元粘度（ηｓｐ／Ｃ）を求める。濃度（Ｃ）とポリマーの還元粘度（ηｓｐ／Ｃ）の直線式を導き、濃度０に外挿した極限粘度（［η］）を求める。この極限粘度（［η］）から以下の式に従い、粘度平均分子量（Ｍｖ）を求めることができる。
Ｍｖ＝５．３４×１０4×［η］1.49
【００２１】
樹脂多孔体（ａ）は、原料樹脂が密度及び／又は粘度平均分子量等が異なるポリエチレンの混合原料であってもよく、ポリエチレンとポリエチレン以外の原料樹脂との混合原料であってもよい。
【００２２】
樹脂多孔体（ａ）は、樹脂粉末の焼結成形体を含むことが好ましい。上記のような樹脂の粉末の焼結成形体を含むことにより、剛性やクッション性により優れる傾向にある。
【００２３】
樹脂多孔体（ａ）を形成方法としては、特に限定されず公知の方法を用いることができ、例えば、発泡成形、焼結成形等が挙げられる。そのほかに、例えば抽出可能な成分と共に溶融させた樹脂で成形体を作った後、抽出可能な成分を抽出して連続気孔の多孔質体を形成することも可能である。このなかでも、焼結成形は金型に原料を充填し、加圧又は無加圧状態で融点以上に温度維持された加熱炉内に投入して焼結させ、その後冷却し、金型から成形体を取り出すことで連続気孔の多孔質体を形成できるためより好ましい。シート状の多孔質体を得る場合、金型での焼結成形、押出し成形、無端ベルト上に原料樹脂を堆積後加熱することで焼結する成形法、もしくは上記成形法を用いて成形した多孔質体をスライス加工、又はスカイブ加工する等の手段が好適に用いられる。また、本実施形態にいう連続気孔とは、成形体のある面から他の面へ気孔が連続している物をいう。この気孔は直線的でもよいし曲線的でもよい。尚、気孔は全体が均一な寸法であってもよいし、例えば表層と内部、或いは一つの表層と他の表層とで気孔の寸法を変えた物でもよい。
【００２４】
樹脂多孔体（ａ）を焼結成形によって得る場合は、原料樹脂は粉状の物が用いられる。この場合、樹脂多孔体（ａ）において、十分な通気性を有しながらも、減圧吸引時に（ｂ）通気性を有し表面粗さ（Ｒａ）が０．１〜２０μｍであるシートが、樹脂多孔体（ａ）の内部に吸引され撓んでしまうことのない気孔径にするという観点から、原料樹脂の平均粒径は、３０μｍ〜１０００μｍであることが好ましく、３０μｍ〜３００μｍであることがより好ましく、１００μｍ〜３００μｍがさらに好ましく、１２０μｍ〜２５０μｍがよりさらに好ましい。原料樹脂の平均粒径は、累積重量が５０％となる粒子径、すなわちメディアン径であり、レーザ回析式粒度分布測定装置（株式会社島津製作所社製「ＳＡＬＤ−２１００」）を用い、メタノールを分散媒として測定することができる。
【００２５】
樹脂多孔体（ａ）は、取扱い性に優れるという観点から、厚さが０．０５〜１０ｍｍであることが好ましく、０．０５〜３ｍｍであることがより好ましく、０．１ｍｍ〜３ｍｍがさらに好ましく、０．２〜３ｍｍがよりさらに好ましい。ここでいう樹脂多孔体の厚さ（ａ）とは、シート（ｂ）を積層する前の厚さであってもいいし、シート（ｂ）を積層した後に樹脂多孔体（ａ）のみの厚さを測ったものであってもよい。シート（ｂ）を積層した後の樹脂多孔体（ａ）のみの厚さは、多孔質積層体を厚さ方向に沿って切断し、その切断面を光学顕微鏡（株式会社キーエンス社製「マイクロスコープＶＨ−Ｚ１００ＵＲ」）を用い観察することで求めることができる。
【００２６】
〔通気性を有するシート（ｂ）〕
本実施形態に係る多孔質積層体は、上記樹脂多孔体（ａ）の少なくとも片面に、通気性を有し、表面粗さ（Ｒａ）が０．１〜２０μｍであるシート（ｂ）が積層されたものである。このようなシート（ｂ）を用いることにより、表面平滑性の部分的なバラつきが少なく、優れた表面平滑性を有し、樹脂多孔体（ａ）からの原料粒子の脱落をより抑制することができる。
【００２７】
ここで「通気性」とは、シートの片面側とその反対の面側に空気の圧力差があるとき、高い圧力の面側から低い圧力の面側に空気が通過する性質（空気を通す性質）をいう。
【００２８】
シート（ｂ）としては、特に限定されないが、織布、不織布、細孔シート、スポンジ、多孔質膜が挙げられる。その中でも、織布、不織布、又は細孔シートのいずれかが好ましい。一般に、織布、不織布又は細孔シートは、均一な厚み、均一な開口部を持つことが知られており、これらをシート（ｂ）として用いることにより、一定の品質が保たれ、表面平滑性に部分的なバラつきがより少ない多孔質積層体を得ることができる。
【００２９】
「織布」とは、繊維を経緯に組み合わせて作った織物、もしくは繊維を編みあげた編物をいう。織布は従来公知の方法により得ることができる。
【００３０】
「不織布」とは、繊維同士を織らないで積層して重ね合わせ、種々の方法により結合させて得たシートをいう。上記不織布を製造する方法としては、特に限定されないが、例えば、湿式法、スパンレース法、メルトブロー法、電気紡糸法等が挙げられる。不織布のなかでも、脱落繊維がないことから、耐摩耗性に優れ、強度の高い長繊維不織布が好ましい。
【００３１】
「細孔シート」とは、薄膜もしくは板状、フィルム状のシートにパンチ等を用いて穴を打つことにより製造したものをいう。細孔シートの細孔は特に限定されず、円状のほか、多角形等の種々の形状であってよい。配列も格子状、千鳥状等の種々の配列であってよい。
【００３２】
なかでも、織布や細孔シートは、篩の篩網として使用されることが広く知られている。さらに織布の中でも繊維を経緯に組み合わせて作った織物は、スクリーン印刷の版にも使用されていることが広く知られている。
【００３３】
織布又は不織布の場合にシート（ｂ）に用いられる材質としては、特に限定されないが、例えば、ナイロン６、ナイロン６６、共重合ポリアミド等のポリアミド系繊維；ポリエチレンテレフタレート、ポリブチレンテレフタレート、ポリトリメチレンテレフタレート、共重合ポリエステル等のポリエステル系繊維；ポリエチレン、ポリプロピレン、共重合ポリプロピレン等のポリオレフィン系繊維；ポリテトラフルオロエチレン、ポリビニリジンフルオリド、ペルフルオロポリマー等のフッ素系繊維；ポリエーテルウレタン等のポリウレタン繊維；ビニロン繊維、ポリ塩化ビニル繊維、ポリ塩化ビニリデン繊維、アクリル繊維、ポリイミド繊維、ポリエーテルイミド繊維、ポリアリレート繊維、ポリフェニレンサルファイド繊維、ポリビニルアルコール繊維、ポリカーボネート繊維、ポリ乳酸繊維、ポリオキシド繊維、ポリエチレンオキシド繊維、ポリスチレン繊維、ポリエチレングリコール誘導体繊維、ポリホスファゼン繊維等に代表される合成繊維；セルロースアセテート、セルロースアセテートブチレート、セルロースアセテートプロピオネート、プロミックス等に代表される半合成繊維；ガラス繊維、炭素繊維等に代表される無機繊維；レーヨン、キュプラ等に代表される再生繊維；綿、木綿、石綿、羊毛、麻、絹等に代表される天然繊維；あるいは金属繊維が挙げられる。これらは単独で用いても２種類以上混合して用いてもよい。また、鞘部分がポリエチレン、ポリプロピレン、共重合ポリエステル等からなり、芯部分がポリプロピレン、ポリエステル等からなる複合繊維等であってもよい。さらに、繊維の互いに交差する部分が、溶融させることで接合されていてもよく、接着物質で接合されていてもよい。
【００３４】
また、細孔シートの場合にシート（ｂ）に用いられる材質としては、特に限定されないが、例えば、ポリエチレン、ポリプロピレン、エチレン酢酸ビニル共重合体、エチレン−ビニルアルコール共重合体、エチレン−メタクリル酸共重合体、環状オレフィンコポリマー、ポリメチルペンテン等に代表されるポリオレフィン系樹脂；エチレン−四フッ化エチレン共重合体、四フッ化エチレン−六フッ化プロピレン共重合体、エチレン−クロロトリフルオロエチレン共重合体、ペルフルオロアルコキシフッ素、ポリテトラフルオロエチレン、ポリクロロトリフルオロエチレン、ポリフッ化ビニリデン、ポリフッ化ビニル等に代表されるフッ素系樹脂；ナイロン６、ナイロン６６、共重合ポリアミド等のポリアミド系樹脂；ポリエチレンテレフタレート、ポリブチレンテレフタレート、ポリトリメチレンテレフタレート、共重合ポリエステル等のポリエステル系樹脂；アイオノマー、ポリウレタン、セロファン、ポリ乳酸、トリアセチルセルロース、ポリエーテルエーテルケトン、ポリイミド、ポリエーテルイミド、ポリアリレート、ポリアセタール、変性ポリフェニレンエーテル、ポリ塩化ビニル、ポリ塩化ビニリデン、ポリフェニレンサルファイド、ポリビニルアルコール、ポリビニルブチラール、ポリカーボネート、ポリスチレン、ポリアクリロニトリル等が挙げられる。これらは単独で用いても２種類以上混合して用いてもよい。
【００３５】
本実施形態に係るシート（ｂ）の表面粗さ（Ｒａ）は、０．１〜２０μｍであり、０．１〜１０μｍが好ましく、０．１〜５μｍがより好ましく、０．１〜３μｍがさらに好ましい。表面粗さ（Ｒａ）が上記範囲内であることにより、表面平滑性の部分的なバラつきが少なく、表面平滑性により優れる。表面粗さ（Ｒａ）は、触針式表面粗さ計（株式会社東京精密社製「ハンディサーフＥ−３５Ｂ」）を用い、先端径Ｒ：５μｍ、速度：０．６ｍｍ／ｓ、測定長：１２．５ｍｍ、カットオフ値λｃ：２．５ｍｍ、測定回数：ｎ＝５の条件にて測定して得ることができる。より詳細には、表面粗さ（Ｒａ）は実施例に記載の方法により測定することができる。
【００３６】
シートの表面粗さ（Ｒａ）は、織布であれば用いる繊維の繊維径やメッシュ数で、不織布であれば気孔径で、細孔シートであれば細孔の形状やサイズによって調整することができる。用いる材質によっても異なるが、平織の織布であればメッシュ数を１５０メッシュ以上とすることにより、Ｒａを２０μｍ以下にすることができる。また不織布であればパームポロメーターにて測定できる平均気孔径を１００μｍ以下とすることにより、表面粗さ（Ｒａ）を２０μｍ以下にすることができる。繊維を経緯に組み合わせて作った織布であれば、メッシュ数は１５０メッシュ以上が好ましく、２５０メッシュ以上がより好ましく、４２０メッシュ以上がさらに好ましい。メッシュ数が１５０メッシュ以上であることにより、表面平滑性により優れる傾向にある。さらに、４２０メッシュ以上の織物に表面平滑性を向上させるカレンダー加工や開口部を小さくするシュリンク加工を行ったシート（ｂ）も好ましい。このような加工を施したシート（ｂ）を用いることにより、表面平滑性にさらに優れる傾向にある。ここでいう「メッシュ数」とは、１インチあたりの糸の本数である。
【００３７】
一方、細孔シートであればシートの厚みによっても異なるが、例えば厚み０．０５ｍｍであれば開口径１００μｍ以下とすることにより、表面粗さ（Ｒａ）を２０μｍ以下にすることができる。
【００３８】
シート（ｂ）の厚さは、０．００１〜５ｍｍが好ましく、０．０１〜２ｍｍがより好ましく、０．０１〜０．２ｍｍがさらに好ましく、０．０２〜０．１ｍｍがよりさらに好ましい。厚さが上記範囲内にあることにより、取扱の簡便さに、及びコストにより優れる傾向にある。多孔質積層体中のシート（ｂ）の厚みを測定する場合は、多孔質積層体を厚さ方向に沿って切断し、その切断面を光学顕微鏡（株式会社キーエンス社製「マイクロスコープＶＨ−Ｚ１００ＵＲ」）を用いて観察することで測定することができる。
【００３９】
シート（ｂ）は、同じ開口部の面積でも空隙率の異なる仕様のシートの製造が容易で、またその開口部の面積や厚みの安定性という観点で、産業上極めて有効である。
【００４０】
〔多孔質積層体の製造方法〕
樹脂多孔体（ａ）とシート（ｂ）を積層させるには、接着剤等を用いて接着してもよいし、熱によって融着させてもよい。
【００４１】
通気性を確保するために、前記両素材を部分的に接着、及び／又は熱による融着をすることが好ましい。このような積層方法としては、特に限定されないが、例えば、スプレー式粘着剤、接着剤を用いて点状、繊維状等の接着面の形成する方法、グラビアコータ、ロールコータ、スクリーン印刷機等を用いて点状、網目状、筋状等に接着面を形成する方法、粒子形状、ネット形状の熱可塑性樹脂を介して、加圧加熱して融着させる方法、超音波ウエルダー機、超音波ミシン等を用いスポット溶接させる方法、シート（ｂ）と接する樹脂多孔体（ａ）の表面をわずかに溶融することで融着させる方法等により行うことができる。中でも、スプレー式接着剤を用い点状、繊維状等の接着面を形成する方法は簡便であるため好ましい。
【００４２】
スプレー式粘着剤及び接着剤としては、特に限定されないが、例えば、ポリエステル系樹脂、アクリル系樹脂、ポリアミド系樹脂、ポリイミド系樹脂、α−オレフィン系樹脂、ポリオレフィン系樹脂、ウレタン系樹脂、エーテル系セルロース、ニトロセルロース、ポリ酢酸ビニル系樹脂、ポリスチレン系樹脂、ポリビニルアルコール系樹脂、ポリビニルピロリドン系樹脂、ポリビニルブチラール系樹脂、ポリベンズイミダソール系樹脂、ポリメタクリレート系樹脂、メラミン系樹脂、ユリア系樹脂、レゾルシノール系樹脂、エチレン酢酸ビニル系樹脂、酢酸ビニル系樹脂、エポキシ系樹脂、塩化ビニル系樹脂、クロロプレンゴム系樹脂、スチレンブタジエンゴム系樹脂、ニトリルゴム系樹脂、シアノアクリレート系樹脂、水性高分子、イソシアネート系樹脂、シリコーン系樹脂、変性シリコーン系樹脂、フェノール系樹脂、フッ素系樹脂、もしくはエチレン酢酸ビニル樹脂ホットメルト、反応性ホットメルト、ポリアミド樹脂ホットメルト、ポリウレタンホットメルト、ポリオレフィンホットメルト等の既存のものを採用可能である。
【００４３】
樹脂多孔体（ａ）とシート（ｂ）を積層させるには、接着剤付き織布を使用することもできる。接着剤層を織布の線状部分上のみに設ける製法が公知の方法（例えば、特開２００９−１６７２７５号公報に記載）を用いることもできる。
【００４４】
本実施形態に係る多孔質積層体の厚さは、０．０６〜１５ｍｍが好ましく、０．０６〜５ｍｍがより好ましく、０．１〜３ｍｍがさらに好ましく、０．２〜３ｍｍがよりさらに好ましい。厚さが上記範囲内であることにより、取扱の簡便さやコストにより優れる傾向にある。ここで、「厚さ」とは、１／１０００ｍｍ読みのマイクロメータ（株式会社ミツトヨ社製「ＭＤＣ−ＳＢ」）を用いて測定したものである。
【００４５】
本実施形態に係る多孔質積層体の曲げ弾性率は、３０〜３０００ＭＰａが好ましく、２００〜３０００ＭＰａがより好ましく、２００〜１０００ＭＰａがさらに好ましく、２００〜８００ＭＰａがよりさらに好ましい。曲げ弾性率が上記範囲内であることにより、吸着緩衝材としての剛性と適度なクッション性により優れる傾向にある。ここで、「曲げ弾性率」とは、ＪＩＳ  Ｋ  ７１７１：１９９４に従い、試験速度５ｍｍ／ｍｉｎ、支持点間３０ｍｍの条件にて測定したものである。
【００４６】
本実施形態に係る多孔質積層体の通気量は、０．３〜３０ｃｍ3／ｃｍ2／ｓが好ましく、０．３〜１０ｃｍ3／ｃｍ2／ｓがより好ましく、１〜１０ｃｍ3／ｃｍ2／ｓがさらに好ましい。通気量が上記範囲内であることにより、吸着緩衝材としての通気性により優れる傾向にある。ここで、「通気量」とは、通気度測定機（ＴＥＸＴＥＳＴ社製「ＦＸ３３６０ＰＯＲＴＡＩＲ」）を用い、測定範囲２０ｃｍ2、測定差圧１２５Ｐａの条件にて測定したものである。
【００４７】
〔吸着緩衝材〕
本実施形態に係る吸着緩衝材は、上記多孔質積層体を含む。本実施形態に係る多孔質積層体は、優れた表面平滑性、その表面平滑性に部分的なバラつきが少ないこと、原料粒子の脱落がないことから、吸着緩衝材として好適に用いることができる。吸着緩衝材とは、液晶用ガラス板や積層セラミックコンデンサ用のシート等の、薄膜状、板状、又はフィルム状の物を固定又は搬送するための手段のひとつに、減圧吸引での吸着ステージで吸着固定又は吸着搬送する方法があるが、その吸着ステージの吸着面に装着するものである。
【００４８】
吸着緩衝材としては、上記多孔質積層体をそのまま用いてもよい。また、吸着緩衝材として加工する方法としては、特に限定されないが、例えば、吸着ステージに装着する際、必要に応じて、吸着ステージに粘着加工を施すことや、多孔質積層体を所定のサイズにカットする方法が挙げられる。
【００４９】
〔吸着方法〕
本実施形態に係る吸着方法は、吸着緩衝材を用いて薄膜を吸着する工程を有する。より具体的には、吸着緩衝材を吸着ステージの吸着面に装着し、吸着緩衝材上に薄膜状、板状、又はフィルム状の物を固定し、搬送することができる。吸着緩衝材の装着は減圧吸引などにより行なうことができる。
【００５０】
ここで、固定又は搬送される薄膜としては、特に限定されないが、例えば、セラミックグリーンシートが挙げられる。セラミックグリーンシートは、通常、セラミック粉体、バインダ（アクリル系樹脂、ブチラール系樹脂等）、可塑剤（フタル酸エステル類、グリコール類、アジピン酸、燐酸エステル類）及び有機溶剤（トルエン、ＭＥＫ、アセトン等）からなるセラミック塗料を準備し、このセラミック塗料を、ドクターブレード法等によりキャリアシート上に塗布し、加熱乾燥させたものである。
【実施例】
【００５１】
次に、実施例及び比較例を挙げて本実施形態をより具体的に説明するが、本実施形態はその要旨を超えない限り、以下の実施例に限定されるものではない。
【００５２】
各材料の各物性の測定は以下のとおりに行った。
［表面粗さ（Ｒａ）平均及び表面粗さ（Ｒａ）バラつきの測定方法］
表面粗さ（Ｒａ）の測定は、触針式表面粗さ計（株式会社東京精密社製「ハンディサーフＥ−３５Ｂ」）を用い、先端径Ｒ：５μｍ、速度：０．６ｍｍ／ｓ、測定長：１２．５ｍｍ、カットオフ値λｃ：２．５ｍｍの条件にて測定した。測定位置は、被測定物の面の中心１箇所と、面をできるだけ同じ形状になるように４等分した際、その４等分された面の中心１箇所ずつ、合計５箇所を測定した。
表面粗さ（Ｒａ）平均は、上記５箇所の測定の平均値として求めた。
表面粗さ（Ｒａ）バラつきは、上記５箇所の測定の最大値と最小値の差であり、以下の判定基準に基づき、評価した。
○：最大値と最小値の差が、平均値の１０％以下のもの。
×：最大値と最小値の差が、平均値の１０％を超えるもの。
【００５３】
［粉落ち性］
粉落ち性の測定は、原料粒子の色と反対色の紙の上で、２００ｍｍ×２００ｍｍサイズの１枚のシートをバイブレータ（神鋼電機株式会社製「バイブレートリパッカＶＰ−１５Ｄ」）を用いて２分間振動を加えた後、反対色の紙の上に原料粒子があるか否かを目視で確認し、以下の判定基準に基づき、評価した。
◎：原料樹脂の脱落が殆どなかった。
○：原料樹脂の脱落が極少量であった。
×：原料樹脂の脱落が多数あった。
【００５４】
［曲げ弾性率］
曲げ弾性率の測定は、ＪＩＳ  Ｋ  ７１７１：１９９４に従い、試験速度５ｍｍ／ｍｉｎ、支持点間３０ｍｍの条件にて測定した。
【００５５】
［通気量］
通気量の測定は、通気度測定機（ＴＥＸＴＥＳＴ社製「ＦＸ３３６０ＰＯＲＴＡＩＲ」）を用い、測定範囲２０ｃｍ2、測定差圧１２５Ｐａの条件にて測定した。
【００５６】
［厚さ］
本実施形態における多孔質積層体の厚さは、１／１０００ｍｍ読みのマイクロメータ（株式会社ミツトヨ社製「ＭＤＣ−ＳＢ」）を用いて測定した。なお、測定数値は、小数点以下第３位まで測定し、小数点以下第３位の値を四捨五入した。
【００５７】
積層された後の樹脂多孔体（ａ）と、シート（ｂ）の厚さは、積層された多孔質積層体を厚さ方向に沿って切断し、その切断面を光学顕微鏡（株式会社キーエンス社製「マイクロスコープＶＨ−Ｚ１００ＵＲ」）を用い観察することで測定した。なお、測定数値は、小数点以下第３位まで測定し、小数点以下第３位の値を四捨五入した。
【００５８】
［実施例１］
高密度ポリエチレン粉末サンファイン（商標）ＳＨ８０１（旭化成ケミカルズ株式会社製、密度９５５ｋｇ／ｍ3）を金属の平板上に厚さ２．１ｍｍ以上堆積させ、金属の平板上から２．１ｍｍのクリアランスを設けた擦切り部を通過させることで、２．１ｍｍの厚さで均一に堆積させたものを１８０℃にセットされた加熱炉に投入し、１０分間静置させた後、加熱炉から取り出し、室温で冷却することで厚み２．０ｍｍの焼結成形体を樹脂多孔体（ａ）として得た。該樹脂多孔体にポリオレフィン系ホットメルト接着剤を１６０℃に設定したホットメルトアプリケーターを用い２０ｇ／ｍ２で繊維状にスプレー塗布した。シート（ｂ）として、織物（経糸／緯糸：ポリエチレンテレフタレートモノフィラメント）Ｌ−ｓｃｒｅｅｎ１６５−０２７／４２０ＰＷ（株式会社ＮＢＣメッシュテック社製）を用い、これを樹脂多孔体（ａ）上に積層させることで多孔質積層体を得た。多孔質積層体の特性を表１に示す。
【００５９】
［実施例２］
シート（ｂ）として、Ｌ−ｓｃｒｅｅｎ１６５−０２７／４２０ＰＷ（株式会社ＮＢＣメッシュテック社製）の代わりに、Ｌ−ｓｃｒｅｅｎ１６５−０２７／４２０ＰＷ（株式会社ＮＢＣメッシュテック社製）にカレンダー加工を施した織物を用いたこと以外は、実施例１と同様の方法で多孔質積層体を得た。実施例１と同様の評価を行い、その測定結果を表１に示す。
【００６０】
［実施例３］
シート（ｂ）として、Ｌ−ｓｃｒｅｅｎ１６５−０２７／４２０ＰＷ（株式会社ＮＢＣメッシュテック社製）の代わりに、織物（経糸／緯糸：ポリアミド系モノフィラメント）ＮＹ１０−ＨＣ（Ｓｅｆａｒ社製）を用いたこと以外は、実施例１と同様の方法で多孔質積層体を得た。実施例１と同様の評価を行い、その測定結果を表１に示す。
【００６１】
［実施例４］
シート（ｂ）として、Ｌ−ｓｃｒｅｅｎ１６５−０２７／４２０ＰＷ（株式会社ＮＢＣメッシュテック社製）の代わりに、織物（経糸／緯糸：ステンレス材）ＢＳ−４００／２５（アサダメッシュ株式会社製）を用いたこと以外は、実施例１と同様の方法で多孔質積層体を得た。実施例１と同様の評価を行い、その測定結果を表１に示す。
【００６２】
［実施例５］
シート（ｂ）として、Ｌ−ｓｃｒｅｅｎ１６５−０２７／４２０ＰＷ（株式会社ＮＢＣメッシュテック社製）の代わりに、織物（経糸／緯糸：ステンレス材）ＢＳ−２００／４０（アサダメッシュ株式会社製）を用いたこと以外は、実施例１と同様の方法で多孔質積層体を得た。実施例１と同様の評価を行い、その測定結果を表１に示す。
【００６３】
［比較例１］
高密度ポリエチレン粉末サンファイン（商標）ＳＨ８０１（旭化成ケミカルズ株式会社製）を用い、実施例１と同様に厚み２ｍｍの焼結成形体を樹脂多孔体として得た。該樹脂多孔体にシート（ｂ）を積層させずにそのまま用いて、実施例１と同様の特性を評価した。結果を表１に示す。
【００６４】
［比較例２］
樹脂多孔体（ａ）として、超高分子量ポリエチレン粉末ＸＭ−２２０（三井化学株式会社製）を用いたこと以外は比較例１と同様の操作、評価を行った。結果を表１に示す。
【００６５】
［比較例３］
シート（ｂ）として、織物（経糸／緯糸：ポリエチレンテレフタレートモノフィラメント）Ｌ−ｓｃｒｅｅｎ１６５−０２７／４２０ＰＷ（株式会社ＮＢＣメッシュテック社製）を用い、樹脂多孔体（ａ）を積層させずに、実施例１と同様の特性の評価を行った。結果を表１に示す。
【００６６】
【表１】
2014218054.tif 000002
【００６７】
表１が示す結果より、通気性を有する樹脂多孔体において、少なくとも片面に通気性を有し表面平滑性に優れたシートを実質一体化されて成る多孔質積層体は、優れた表面平滑性、剛性、及び通気性を有し、その表面平滑性に部分的なバラつきが少なく、原料粒子の脱落が少ないことが分かった。
【産業上の利用可能性】
【００６８】
本発明の多孔質積層体は、液晶用ガラス板や積層セラミックコンデンサ用のグリーンシート等、薄膜状、板状、又はフィルム状の物を固定又は搬送するための方法において産業上の利用可能性を有する。